【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
感光性ペーストであって、ガラスフリット；有機バインダー；重合性モノマー；光重合開始剤；および有機溶媒を含み、重合性モノマーの少なくとも一部分は下記構造を有する感光性ペースト。
【化１】
2011524023.tif 000001
（式中、−Ｒ1、−Ｒ2、−Ｒ3はエチレン性不飽和二重結合を有する架橋基である。）
【請求項２】
伝導性粉末をさらに含む、請求項１に記載の感光性ペースト。
【請求項３】
感光性ペーストの全重量を基準にして、伝導性粉末の含有量が５０〜７５重量％であり、ガラスフリットの含有量が０．５〜１０重量％であり、有機バインダーの含有量が５〜２５重量％であり、重合性モノマーの含有量が１〜１５重量％であり、光重合開始剤の含有量が３〜１５重量％であり、有機溶媒の含有量が５〜１５重量％である、請求項２に記載の感光性ペースト。
【請求項４】
黒色顔料、および任意選択により伝導性粉末をさらに含む、請求項１に記載の感光性ペースト。
【請求項５】
感光性ペーストの全量を基準にして、伝導性粉末の含有量が０〜１．５重量％であり、黒色顔料の含有量が５〜２０重量％であり、ガラスフリットの含有量が１５〜４０重量％であり、有機バインダーの含有量が５〜２０重量％であり、重合性モノマーの含有量が３〜１２重量％であり、光重合開始剤の含有量が５〜１５重量％であり、有機溶媒の含有量が１０〜２５重量％である、請求項４に記載の感光性ペースト。
【請求項６】
感光性ペーストが絶縁ペーストであり、かつ感光性ペーストの全量を基準にして、ガラスフリットの含有量が２０〜８０重量％であり、有機バインダーの含有量が５〜２０重量％であり、重合性モノマーの含有量が３〜１２重量％であり、光重合開始剤の含有量が０．１〜１０重量％であり、有機溶媒の含有量が５〜２０重量％である、請求項１に記載の感光性ペースト。
【請求項７】
重合性モノマーが、トリ−２−（メタ）アクリロイルオキシエチルホスフェート、トリ−２−（メタ）アクリロイルオキシプロピルホスフェート、トリ−２−（メタ）アクリロイルポリ（オキシエチル）ホスフェート、およびトリ−（メタ）アクリロイルポリ（オキシプロピル）ホスフェートからなる群から選択される、請求項１に記載の感光性ペースト。
【請求項８】
前記構造を有する重合性モノマーが、重合性モノマーの全重量を基準として１〜１０重量％である、請求項１に記載の感光性ペースト。
【請求項９】
電気デバイスのパターンを製造する方法であって、
ガラスフリット；有機バインダー；重合性モノマー；光重合開始剤；および有機溶媒を含む感光性ペーストをコーティングするステップであって、重合性モノマーの少なくとも一部分が下記構造を有するステップと
2011524023.tif 000002
（式中、−Ｒ1、−Ｒ2、−Ｒ3はエチレン性不飽和二重結合を有する架橋基である。）；  コーティングしたペーストを乾燥するステップと；
コーティングしたペーストを露光して、重合を選択的に進行させるステップと；
コーティングしたペーストを現像して、パターンを形成するステップと；
得られたパターンを焼成するステップと
を含む電気デバイスのパターンを製造する方法。
【請求項１０】
重合性モノマーが、トリ−２−（メタ）アクリロイルオキシエチルホスフェート、トリ−２−（メタ）アクリロイルオキシプロピルホスフェート、トリ−２−（メタ）アクリロイルポリ（オキシエチル）ホスフェート、およびトリ−（メタ）アクリロイルポリ（オキシプロピル）ホスフェートからなる群から選択される、請求項９に記載の電気デバイスのパターンを製造する方法。
【請求項１１】
前記構造を有する重合性モノマーが、重合性モノマーの全重量を基準として１〜１０重量％である、請求項９に記載の電気デバイスのパターンを製造する方法。
【手続補正２】
【補正対象書類名】明細書
【補正対象項目名】００９３
【補正方法】変更
【補正の内容】
【００９３】
【表１】
2011524023.tif 000003
本出願は、特許請求の範囲に記載の発明を含め、以下の発明を包含する。
（１）  感光性ペーストであって、ガラスフリット；有機バインダー；重合性モノマー；光重合開始剤；および有機溶媒を含み、重合性モノマーの少なくとも一部分は構造内にリン原子を含有する感光性ペースト。
（２）  伝導性粉末をさらに含む、（１）に記載の感光性ペースト。
（３）  感光性ペーストの全重量を基準にして、伝導性粉末の含有量が５０〜７５重量％であり、ガラスフリットの含有量が０．５〜１０重量％であり、有機バインダーの含有量が５〜２５重量％であり、重合性モノマーの含有量が１〜１５重量％であり、光重合開始剤の含有量が３〜１５重量％であり、有機溶媒の含有量が５〜１５重量％である、（２）に記載の感光性ペースト。
（４）  黒色顔料、および任意選択により伝導性粉末をさらに含む、（１）に記載の感光性ペースト。
（５）  感光性ペーストの全量を基準にして、伝導性粉末の含有量が０〜１．５重量％であり、黒色顔料の含有量が５〜２０重量％であり、ガラスフリットの含有量が１５〜４０重量％であり、有機バインダーの含有量が５〜２０重量％であり、重合性モノマーの含有量が３〜１２重量％であり、光重合開始剤の含有量が５〜１５重量％であり、有機溶媒の含有量が１０〜２５重量％である、（４）に記載の感光性ペースト。
（６）  感光性ペーストが絶縁ペーストであり、かつ感光性ペーストの全量を基準にして、ガラスフリットの含有量が２０〜８０重量％であり、有機バインダーの含有量が５〜２０重量％であり、重合性モノマーの含有量が３〜１２重量％であり、光重合開始剤の含有量が０．１〜１０重量％であり、有機溶媒の含有量が５〜２０重量％である、（１）に記載の感光性ペースト。
（７）  重合性モノマーが次式：
【化１】
2011524023.tif 000004
（式中、−Ｒ1、−Ｒ2、−Ｒ3は独立に、−Ｈ、アルキル、アリール、またはエチレン性不飽和二重結合を有する架橋基であり、−Ｒ1、−Ｒ2、および−Ｒ3の少なくとも１つが、エチレン性不飽和二重結合を有する）
を有する、（１）に記載の感光性ペースト。
（８）  重合性モノマーが、モノ−２−（メタ）アクリロイルオキシエチルホスフェート、ジ−２−（メタ）アクリロイルオキシエチルホスフェート、トリ−２−（メタ）アクリロイルオキシエチルホスフェート、モノ−２−（メタ）アクリロイルオキシプロピルホスフェート、ジ−２−（メタ）アクリロイルオキシプロピルホスフェート、トリ−２−（メタ）アクリロイルオキシプロピルホスフェート、モノ−（メタ）アクリロイルポリ（オキシエチル）ホスフェート、ジ−（メタ）アクリロイルポリ（オキシエチル）ホスフェート、トリ−２−（メタ）アクリロイルポリ（オキシエチル）ホスフェート、モノ−（メタ）アクリロイルポリ（オキシ）プロピルホスフェート、ジ−（メタ）アクリロイルポリ（オキシプロピル）ホスフェートおよびトリ−（メタ）アクリロイルポリ（オキシプロピル）ホスフェートからなる群から選択される、（１）に記載の感光性ペースト。
（９）  重合性モノマーの全重量を基準として１〜１０重量％の重合性モノマーが、構造内にリン原子を含有する、（１）に記載の感光性ペースト。
（１０）  電気デバイスのパターンを製造する方法であって、
ガラスフリット；有機バインダー；重合性モノマー；光重合開始剤；および有機溶媒を含む感光性ペーストをコーティングするステップであって、重合性モノマーの少なくとも一部分は構造内にリン原子を含有するステップと；
コーティングしたペーストを乾燥するステップと；
コーティングしたペーストを露光して、重合を選択的に進行させるステップと；
コーティングしたペーストを現像して、パターンを形成するステップと；
得られたパターンを焼成するステップと
を含む電気デバイスのパターンを製造する方法。
（１１）  重合性モノマーが次式：
【化２】
2011524023.tif 000005
（式中、−Ｒ1、−Ｒ2、−Ｒ3は独立に、−Ｈ、アルキル、アリール、またはエチレン性不飽和二重結合を有する架橋基であり、−Ｒ1、−Ｒ2、および−Ｒ3の少なくとも１つが、エチレン性不飽和二重結合を有する）
を有する、（１０）に記載の電気デバイスのパターンを製造する方法。
（１２）  重合性モノマーが、モノ−２−（メタ）アクリロイルオキシエチルホスフェート、ジ−２−（メタ）アクリロイルオキシエチルホスフェート、トリ−２−（メタ）アクリロイルオキシエチルホスフェート、モノ−２−（メタ）アクリロイルオキシプロピルホスフェート、ジ−２−（メタ）アクリロイルオキシプロピルホスフェート、トリ−２−（メタ）アクリロイルオキシプロピルホスフェート、モノ−（メタ）アクリロイルポリ（オキシエチル）ホスフェート、ジ−（メタ）アクリロイルポリ（オキシエチル）ホスフェート、トリ−２−（メタ）アクリロイルポリ（オキシエチル）ホスフェート、モノ−（メタ）アクリロイルポリ（オキシ）プロピルホスフェート、ジ−（メタ）アクリロイルポリ（オキシプロピル）ホスフェートおよびトリ−（メタ）アクリロイルポリ（オキシプロピル）ホスフェートからなる群から選択される、（１０）に記載の電気デバイスのパターンを製造する方法。